(57)【特許請求の範囲】
【請求項１】
天然パルプを９５質量％以上含有する原料パルプからなり、
前記天然パルプが、ＪＩＳ  Ｐ  ８１２１（２０１２）に準拠したフリーネス（ＣＳＦ）がそれぞれ異なるクラフトパルプＡと、クラフトパルプＢとの混合物であり、
前記クラフトパルプＡの、ＪＩＳ  Ｐ  ８１２１（２０１２）に準拠したフリーネス（ＣＳＦ）が３００〜４００ｍｌであり、
前記クラフトパルプＢの、ＪＩＳ  Ｐ  ８１２１（２０１２）に準拠したフリーネス（ＣＳＦ）が６００〜７００ｍｌであり、
前記クラフトパルプＡと前記クラフトパルプＢとが、質量比で５０：５０〜９０：１０の割合で配合されており、
ＪＩＳ  Ｐ  ８１２４（２０１１）に準拠して得た坪量が、１０〜２０ｇ／ｍ２で、
ＪＩＳ  Ｐ  ８１１８（２０１４）に準拠して得た厚さが、２０〜４０μｍで、
その一方の面が、ヤンキードライヤーによる表面処理が施された艶面であり、もう一方の面が、該表面処理が施されていない非艶面であり、
ＪＩＳ  Ｐ  ８１１３（２００６）に準拠して得た横方向の引張強度（Ｙ）と縦方向の引張強度（Ｔ）との比（Ｙ／Ｔ（×１００倍））が、１０以上である、コールドペーパー用紙。
【請求項２】
天然パルプを９５質量％以上含有する原料パルプからなり、
前記天然パルプが、ＪＩＳ  Ｐ  ８１２１（２０１２）に準拠したフリーネス（ＣＳＦ）がそれぞれ異なるクラフトパルプＡと、クラフトパルプＢとの混合物であり、
前記クラフトパルプＡの、ＪＩＳ  Ｐ  ８１２１（２０１２）に準拠したフリーネス（ＣＳＦ）が３００〜４００ｍｌであり、
前記クラフトパルプＢの、ＪＩＳ  Ｐ  ８１２１（２０１２）に準拠したフリーネス（ＣＳＦ）が６００〜７００ｍｌであり、
前記クラフトパルプＡと前記クラフトパルプＢとが、質量比で５０：５０〜９０：１０の割合で配合されており、
ＪＩＳ  Ｐ  ８１２４（２０１１）に準拠して得た坪量が、１０〜２０ｇ／ｍ２で、
ＪＩＳ  Ｐ  ８１１８（２０１４）に準拠して得た厚さが、２０〜４０μｍで、
その一方の面が、ヤンキードライヤーによる表面処理が施された艶面であり、もう一方の面が、該表面処理が施されていない非艶面であり、
原料パルプに、湿潤紙力増強剤と乾燥紙力増強剤とが、両者の合計を１００％とし、質量比（固形分換算）で５０：５０〜９０：１０の割合で配合されており、
ＪＩＳ  Ｐ  ８１３５（１９９８）に準拠して得た縦方向の湿潤引張強度が、０．２０ｋＮ／ｍ以上である、コールドペーパー用紙。
【発明の詳細な説明】
【技術分野】
【０００１】
本発明は、コールドパーマにおいて使用されるコールドペーパー用紙に関する。
【背景技術】
【０００２】
コールドパーマにおいて使用されるコールドペーパー用紙には、従来、コールドパーマ用薬液の吸液性と保持性とが両立していること、毛髪保護の観点から剛直でない天然繊維を主成分とすることや合成繊維を極力併用しないこと、パーマ用ロッドへの巻き付け時に滑り難いこと、再使用やコールドパーマ用薬液の含浸に耐え得る湿潤強度を有すること等が要求されている。
【０００３】
特許文献１には、セルロース繊維を主成分とし、繊維状の水不溶性カルボキシメチルセルロース又はその塩と、湿潤紙力増強剤とを含有した、コールドパーマ用ロッド巻き紙が開示されている。
【０００４】
特許文献２には、繊維状カルボキシメチルセルロースと木材パルプとからなる水溶紙にヘアートリートメント剤を含ませた、コールドパーマにおけるロッド巻き用ペーパーが開示されている。
【０００５】
特許文献３には、その表面、又は、その表面及び繊維内に、珪藻土を粉状に形成した粉末体を付着させた、コールドパーマ用のコールドペーパーが開示されている。
【先行技術文献】
【特許文献】
【０００６】
【特許文献１】特開平０１−１５１４０６号公報
【特許文献２】特開昭６０−００２２０４号公報
【特許文献３】特開平１０−２０１５２４号公報
【発明の概要】
【発明が解決しようとする課題】
【０００７】
本発明は、天然パルプを主成分としても髪束をパーマ用ロッドに巻き付ける際の手肉感が保持され、パーマ用ロッドへの巻き付けが容易で、使用時の湿潤強度が良好に維持されており、髪束及びパーマ用ロッドとの離反性に優れ、かつコールドパーマ用薬液の浸透性及び保持性に優れるコールドペーパー用紙を提供することを目的とする。
【課題を解決するための手段】
【０００８】
本発明に係るコールドペーパー用紙は、天然パルプを９５質量％以上含有する原料パルプからなり、天然パルプが、ＪＩＳ  Ｐ  ８１２１（２０１２）に準拠したフリーネス（ＣＳＦ）がそれぞれ異なるクラフトパルプＡと、クラフトパルプＢとの混合物であり、クラフトパルプＡの、ＪＩＳ  Ｐ  ８１２１（２０１２）に準拠したフリーネス（ＣＳＦ）が３００〜４００ｍｌであり、クラフトパルプＢの、ＪＩＳ  Ｐ  ８１２１（２０１２）に準拠したフリーネス（ＣＳＦ）が６００〜７００ｍｌであり、クラフトパルプＡとクラフトパルプＢとが、質量比で５０：５０〜９０：１０の割合で配合されており、ＪＩＳ  Ｐ  ８１２４（２０１１）に準拠して得た坪量が、１０〜２０ｇ／ｍ２で、ＪＩＳ  Ｐ  ８１１８（２０１４）に準拠して得た厚さが、２０〜４０μｍで、その一方の面が、ヤンキードライヤーによる表面処理が施された艶面であり、もう一方の面が、該表面処理が施されていない非艶面であり、ＪＩＳ  Ｐ  ８１１３（２００６）に準拠して得た横方向の引張強度（Ｙ）と縦方向の引張強度（Ｔ）との比（Ｙ／Ｔ（×１００倍））が、１０以上であるものである。
あるいは、本発明に係るコールドペーパー用紙は、天然パルプを９５質量％以上含有する原料パルプからなり、天然パルプが、ＪＩＳ  Ｐ  ８１２１（２０１２）に準拠したフリーネス（ＣＳＦ）がそれぞれ異なるクラフトパルプＡと、クラフトパルプＢとの混合物であり、クラフトパルプＡの、ＪＩＳ  Ｐ  ８１２１（２０１２）に準拠したフリーネス（ＣＳＦ）が３００〜４００ｍｌであり、クラフトパルプＢの、ＪＩＳ  Ｐ  ８１２１（２０１２）に準拠したフリーネス（ＣＳＦ）が６００〜７００ｍｌであり、クラフトパルプＡとクラフトパルプＢとが、質量比で５０：５０〜９０：１０の割合で配合されており、ＪＩＳ  Ｐ  ８１２４（２０１１）に準拠して得た坪量が、１０〜２０ｇ／ｍ２で、ＪＩＳ  Ｐ  ８１１８（２０１４）に準拠して得た厚さが、２０〜４０μｍで、その一方の面が、ヤンキードライヤーによる表面処理が施された艶面であり、もう一方の面が、該表面処理が施されていない非艶面であり、原料パルプに、湿潤紙力増強剤と乾燥紙力増強剤とが、両者の合計を１００％とし、質量比（固形分換算）で５０：５０〜９０：１０の割合で配合されており、ＩＳ  Ｐ  ８１３５（１９９８）に準拠して得た縦方向の湿潤引張強度が、０．２０ｋＮ／ｍ以上であるものである。
【発明の効果】
【０００９】
本発明のコールドペーパー用紙は、天然パルプを主成分としても髪束をパーマ用ロッドに巻き付ける際の手肉感が保持され、パーマ用ロッドへの巻き付けが容易で、使用時の湿潤強度が良好に維持されており、髪束及びパーマ用ロッドとの離反性に優れ、かつコールドパーマ用薬液の浸透性及び保持性に優れている。
【発明を実施するための形態】
【００１０】
（実施の形態）
本発明のコールドペーパー用紙は、天然パルプを９５質量％以上含有する原料パルプのパルプスラリーを抄紙して得られる。なお、コールドペーパーとは、通常コールドパーマにおいて髪束をパーマ用ロッドに巻き込む際に用いるロッド巻き用ペーパーのことであり、例えば幅方向約５〜６ｃｍ、長さ方向約８〜１２ｃｍの長方形のペーパーをいう。
【００１１】
天然パルプには特に限定がなく、例えば、古紙パルプ、化学パルプ、機械パルプや、サイザル麻、マニラ麻、サトウキビ、コットン、シルク、竹、ケナフから得られるパルプ等が挙げられる。これらの中でも、針葉樹未晒クラフトパルプ（ＮＵＫＰ）や針葉樹晒クラフトパルプ（ＮＢＫＰ）、広葉樹未晒クラフトパルプ（ＬＵＫＰ）や広葉樹晒クラフトパルプ（ＬＢＫＰ）等の化学パルプが好ましく、特にＮＢＫＰが好ましい。ＮＢＫＰを用いることにより、得られるコールドペーパー用紙の強度が高められると共に、繊維径が大きく、長繊維であるので、コールドペーパー用紙層間の空隙が大きくなり、コールドパーマ用薬液を充分に浸透及び保持させることができる。
【００１２】
天然パルプの、ＪＩＳ  Ｐ  ８１２１（２０１２）に準拠したフリーネス（ＣＳＦ）には特に限定がないが、該フリーネスが異なる２種の天然パルプ、特にフリーネスが異なる２種の針葉樹晒クラフトパルプ（ＮＢＫＰ）を併用することが、得られるコールドペーパー用紙に良好な吸液性、離液性、保温性、断熱性等を兼備させることができるという点で好ましい。該フリーネスが異なる２種の天然パルプを併用することで、得られるコールドペーパー用紙に、前記作用に良好な空隙や密度が付与されると推測される。
【００１３】
フリーネスが異なる２種の天然パルプを併用する場合、フリーネスが３００ｍｌ以上、さらには３３０ｍｌ以上で、４００ｍｌ以下、さらには３８０ｍｌ以下のクラフトパルプＡと、フリーネスが６００ｍｌ以上、さらには６３０ｍｌ以上で、７００ｍｌ以下、さらには６８０ｍｌ以下のクラフトパルプＢとが、質量比で５０：５０〜９０：１０、さらには６０：４０〜７０：３０の割合で配合されていることが好ましい。クラフトパルプＡのフリーネスが前記下限値未満の場合、得られるコールドペーパー用紙層間の空隙が小さくなる恐れがあり、前記上限値を超える場合、使用時の強度が不足する恐れがある。また同様にクラフトパルプＢのフリーネスが前記下限値未満の場合、得られるコールドペーパー用紙層間の空隙が小さくなる恐れがあり、前記上限値を超える場合、使用時の強度が不足する恐れがある。クラフトパルプＡとクラフトパルプＢとの割合が前記範囲を外れると、得られるコールドペーパー用紙に良好な吸液性、離液性、保温性、断熱性等を兼備させることが達成できない恐れがある。なお、前記クラフトパルプＡ及びクラフトパルプＢのフリーネスは、公知な種々の叩解方法によって調整することができる。
【００１４】
また原料パルプとして、マーセル化天然パルプが含有されていてもよく、針葉樹晒クラフトパルプ（ＮＢＫＰ）と、針葉樹晒クラフトパルプ（ＮＢＫＰ）をマーセル化処理したマーセルＮＢＫＰとを併用することも可能である。針葉樹晒クラフトパルプ（ＮＢＫＰ）とマーセル化ＮＢＫＰとを併用することにより、得られるコールドペーパー用紙の低密度化を促進させることができ、コールドパーマ用薬液を髪束に浸透させることができる。ＮＢＫＰとマーセル化ＮＢＫＰとの割合は、質量比で４：１〜９：１、さらには１４：３〜１８：３であることが好ましい。ＮＢＫＰとマーセル化ＮＢＫＰとの割合が該範囲内であることにより、得られるコールドペーパー用紙の強度を高めつつ、コールドパーマ用薬液に対する吸液性、保液性及び離液性を向上させることができる。
【００１５】
原料パルプ中の天然パルプの量は９５質量％以上であり、９７質量％以上、さらには１００質量％であることが好ましい。このように、原料パルプ中の天然パルプの量が９５質量％以上であるので、得られるコールドペーパー用紙は、毛髪に損傷を与え難く、また毛髪に対する馴染みもよく、天然パルプは親水性であるため、コールドパーマ用薬液の転写ムラを充分に抑制することができる。
【００１６】
なお、天然パルプ以外の原料パルプとして、例えば、ポリオレフィン繊維、ポリビニルアルコール繊維等の化学合成繊維をパルプ化したものを用いることができる。ただし、原料パルプとしてビスコース由来のパルプを含まないことが好ましい。本発明のコールドペーパー用紙は、前記のごとく原料パルプ中の天然パルプの量が９５質量％以上であり、かつ、その一方の面が艶面であるので、ビスコース由来のパルプを用いなくとも、パーマ用ロッドに対するパルプの付着が抑制され、パーマ用ロッドとの剥離性が向上される。さらに、ビスコース由来のパルプを用いないことにより、低コスト化を実現することができると共に、製造工程を極端に簡易化させることができる。
【００１７】
前記原料パルプには、添加剤として紙力増強剤が配合されていることが好ましく、該紙力増強剤としては、湿潤紙力増強剤及び乾燥紙力増強剤が挙げられる。
【００１８】
湿潤紙力増強剤としては、例えば、ポリアミド−エピクロルヒドリン樹脂等のエピクロルヒドリン系樹脂、尿素樹脂、酸コロイド−メラミン樹脂、熱架橋性付与ポリアクリルアミド（熱架橋性付与ＰＡＭ）等が挙げられる。これらの中でも、エピクロルヒドリン系樹脂は、湿潤紙力を効果的に向上させることができ、コールドパーマ用薬液の影響を受けることがなく、後述する両性ポリアクリルアミド(両性ＰＡＭ)と併用した場合に、紙層中に適度な空間を形成させながら、湿潤時にコールドペーパー用紙の紙力を低下させることがない。よって、コールドペーパー用紙が、パーマ用ロッドに髪束を巻き付けた際の張力に耐えながら、コールドパーマ用薬液の浸透性及び保持性に優れ、毛髪の先まで、コールドパーマ用薬液の効果を至らしめ、パーマネント効果を充分に発揮させることができる。
【００１９】
湿潤紙力増強剤の量は、原料パルプ全量１００質量部に対して、固形分換算で０．５質量部以上、さらには１．５質量部以上、特に２質量部以上であることが好ましく、６質量部以下、さらには５．５質量部以下、特に５質量部以下であることが好ましい。湿潤紙力増強剤の量が前記下限値未満の場合、コールドパーマ用薬液に対する離液性が充分に向上しない恐れがあり、前記上限値を超える場合、コールドパーマ用薬液に対する吸液性が低下する恐れがある。
【００２０】
乾燥紙力増強剤としては、例えば、カチオン澱粉、両性澱粉、両性ポリアクリルアミド（両性ＰＡＭ）、カルボキシメチルセルロースナトリウム塩（ＣＭＣ）等が挙げられる。これらの中でも、両性ＰＡＭは、コールドパーマ用薬液の影響を受けることがなく、コールドペーパー用紙の乾燥紙力の発現に効果的で、ＰＡＭ特有の性質である乾燥時に紙質を硬くする効果(剛直性の向上)も発現する。よって、コールドペーパー用紙の柔軟な紙質の中に毛髪との適度な馴染みを付与し、毛髪の先をコールドペーパー用紙に馴染ませる効果を付与することができる。
【００２１】
乾燥紙力増強剤の量は、原料パルプ全量１００質量部に対して、固形分換算で０．２質量部以上、さらには０．５質量部以上、特に１質量部以上であることが好ましく、５．５質量部以下、さらには５質量部以下、特に４．５質量部以下であることが好ましい。乾燥紙力増強剤の量が前記下限値未満の場合、コールドパーマ用薬液に対する離液性が充分に向上しない恐れがあり、前記上限値を超える場合、コールドパーマ用薬液に対する吸液性が低下する恐れがある。
【００２２】
なお、紙力増強剤として前記湿潤紙力増強剤と前記乾燥紙力増強剤とが併用されていることが、コールドペーパー用紙により良好な離液性及び吸液性を付与することができるという点から好ましい。湿潤紙力増強剤と乾燥紙力増強剤とを併用する場合、その割合は、両者の合計を１００％とし、質量比（固形分換算）で５０：５０〜９０：１０、さらには７０：３０〜８０：２０であることが好ましい。湿潤紙力増強剤と乾燥紙力増強剤との割合が該範囲内であることにより、相乗効果によりコールドペーパー用紙の離液性及び吸液性をさらに向上させることができる。
【００２３】
また原料パルプには、添加剤としてサイズ剤を配合することができる。該サイズ剤を配合することで、コールドペーパー用紙の耐水性、保温性、断熱性等を向上させるほか、コールドペーパー用紙の艶面の平滑性を向上させることもできる。
【００２４】
前記サイズ剤としては、例えば、ロジン系サイズ剤、アルキルケテンダイマー（ＡＫＤ）、アルケニル無水コハク酸（ＡＳＡ）、各種エマルジョンサイズ剤、澱粉等が挙げられる。これらの中でも、耐水性の付与効果及び艶面の平滑性の向上効果が大きいという点から、ロジン系サイズ剤が好ましい。該ロジン系サイズ剤としては、例えば、変性ロジン、強化ロジン、鹸化型ロジン、乳化型ロジン等が挙げられる。
【００２５】
原料パルプには、本発明の目的を損なわない範囲で、紙力増強剤及びサイズ剤以外の他の添加剤を適宜配合してもよい。このような他の添加剤としては、例えば、前記湿潤紙力増強剤及び乾燥紙力増強剤以外の紙力剤；タルク、炭酸カルシウム、カオリン、二酸化チタン、水和ケイ素、水和ケイ酸（ホワイトカーボン）、尿素−ホルマリンポリマー微粒子、再生粒子、シリカ複合再生粒子等の填料；硫酸バンド、ポリエチレンイミン等の凝結剤；凝集剤；電荷調整剤；消泡剤；分散剤；定着剤等が挙げられる。
【００２６】
本発明のコールドペーパー用紙は、天然パルプを９５質量％以上含有する原料パルプと、必要に応じて添加剤とから、パルプスラリーを調製し、該パルプスラリーを抄紙してコールドペーパー原紙を製造した後、該コールドペーパー原紙の一方の面にヤンキードライヤーによる表面処理を施して艶面とすることにより製造される。すなわち、本発明のコールドペーパー用紙は、ドライヤーパートにおけるヤンキードライヤーとコールドペーパー原紙との接触面が、艶面として形成されており、該ヤンキードライヤーとコールドペーパー原紙との非接触面が、非艶面として形成されている。
【００２７】
前記パルプスラリーの抄紙には、ワイヤーパート、プレスパート、ヤンキードライヤーを備えたドライヤーパート、多筒ドライヤーを備えたドライヤーパート、カレンダーパート等からなる通常の抄紙機を用いることができ、カレンダーパートは工程をパスしても抄紙することが可能である。また、該抄紙機としては、例えば、長網式抄紙機、オントップ式抄紙機、ツインワイヤー式抄紙機、円網式抄紙機、短網式抄紙機等の通常の湿式抄紙機が挙げられ、これらの中でも、繊維配向角の調整が容易で、縦方向の紙力強度を高めることができる円網抄紙機が好ましい。該円網抄紙機を用いる場合、円網のワイヤーメッシュには特に限定がなく、例えば、３０〜１５０メッシュ程度であればよい。ワイヤーパートにおけるパルプスラリーの抄紙条件にも特に限定がなく、パルプスラリーの原料組成等に応じて、抄紙速度等を適宜調整すればよい。
【００２８】
ワイヤーパート、プレスパートを経て得られたコールドペーパー原紙に対する、ドライヤーパートにおけるヤンキードライヤーによる表面処理の条件には特に限定がないが、例えば、表面温度が約８０〜２００℃、さらには約１００〜１５０℃のドラムで表面処理することが、コールドペーパー用紙の表面性が適度に調整され、パーマ用ロッドへの巻き付け時に滑り難いという点から好ましい。
【００２９】
かくして得られる本発明のコールドペーパー用紙は、一方の面が艶面で、もう一方の面が非艶面である。本発明のコールドペーパー用紙は、好適には、艶面がパーマ用ロッドに接するように使用することで、コールドパーマの終了後に巻き解きが容易となり、非艶面が髪束に接するように使用することで、巻き付け時の滑り難さが改善され、作業性が向上する。
【００３０】
コールドペーパー用紙の、ＪＩＳ  Ｐ  ８１２４（２０１１）に準拠して得た坪量は、１０ｇ／ｍ２以上、好ましくは１４ｇ／ｍ２以上で、２０ｇ／ｍ２以下、好ましくは１８ｇ／ｍ２以下である。坪量が前記下限値未満の場合、コールドペーパー用紙の強度が低下して破れやすくなり、前記上限値を超える場合、コールドペーパー用紙の剛度が高くなるため、パーマ用ロッドの形状に沿って変形しにくくなる。
【００３１】
コールドペーパー用紙の、ＪＩＳ  Ｐ  ８１１８（２０１４）に準拠して得た厚さは、２０μｍ以上、好ましくは２５μｍ以上で、４０μｍ以下、好ましくは３５μｍ以下である。厚さが前記下限値未満の場合、吸液性及び保液性が低下し、前記上限値を超える場合、離液性が低下する。
【００３２】
本発明のコールドペーパー用紙は、坪量が１０〜２０ｇ／ｍ２で、かつ厚さが２０〜４０μｍであるので、髪束をパーマ用ロッドに巻き付ける際の手作業に柔軟に対応し得る風合いを有する。
【００３３】
コールドペーパー用紙の、ＪＩＳ  Ｐ  ８１１３（２００６）に準拠して得た横方向の引張強度（Ｙ）と縦方向の引張強度（Ｔ）との比（Ｙ／Ｔ（×１００倍））は、１０以上、さらには１５以上であることが好ましく、３５以下、さらには３０以下であることが好ましい。Ｙ／Ｔが前記下限値未満の場合、繊維が縦方向に配向し過ぎており、パーマ用ロッドへの巻き付けの作業性が悪化する恐れがあり、前記上限値を超える場合、繊維が横方向に配向し過ぎており、コールドペーパー用紙により良好な手肉感が得られない恐れがある。Ｙ／Ｔを前記範囲に調整することにより、コールドペーパー用紙により良好な手肉感を与えることができ、パーマ用ロッドへの巻き付けがさらに容易になるほか、より良好な吸液性も付与される。しかも、コールドペーパー用紙により適度な強度が付与されるので、作業性もさらに向上する。なお、Ｙは０．２０〜０．４０ｋＮ／ｍであることが好ましく、Ｔは１．２０〜１．６０ｋＮ／ｍであることが好ましい。
【００３４】
コールドペーパー用紙の、ＪＩＳ  Ｐ  ８１３５（１９９８）に準拠して得た縦方向の湿潤引張強度は、０．２０ｋＮ／ｍ以上、さらには０．２５ｋＮ／ｍ以上であることが好ましい。縦方向の湿潤引張強度が前記下限値未満の場合、パーマ用ロッドとの剥離性が充分に向上されない恐れがある。
【００３５】
コールドペーパー用紙の艶面の、ＪＡＰＡＮ  ＴＡＰＰＩ  Ｎｏ．５１「紙及び板紙−液体吸収性試験方法−ブリストー法」による、速度設定５０．０ｍｍ／ｓ、接触時間２０秒間での吸水量は、２０ｍｌ／ｍ２以上、さらには２２ｍｌ／ｍ２以上であることが好ましく、４０ｍｌ／ｍ２以下、さらには３８ｍｌ／ｍ２以下であることが好ましい。また、コールドペーパー用紙の非艶面の、前記ブリストー法による、速度設定５０．０ｍｍ／ｓ、接触時間２０秒間での吸水量は、１０ｍｌ／ｍ２以上、さらには１２ｍｌ／ｍ２以上であることが好ましく、３５ｍｌ／ｍ２以下、さらには３３ｍｌ／ｍ２以下であることが好ましい。ブリストー法による、速度設定５０．０ｍｍ／ｓ、接触時間２０秒間での艶面及び非艶面の吸水量が各々前記範囲であることにより、コールドパーマ用薬液を髪束に充分に浸透させ、好適に転写させることができると共に、パーマ用ロッドとの剥離性がさらに向上する。
【００３６】
コールドペーパー用紙の艶面の、ＪＩＳ  Ｂ  ０６０１（２００１）に準拠し、カットオフλｃ２．５ｍｍ、評価長さ１２．５ｍｍにて測定した算術平均粗さＲａは、０．５μｍ以上、さらには１μｍ以上であることが好ましく、３μｍ以下、さらには２．５μｍ以下であることが好ましい。また、コールドペーパー用紙の非艶面の算術平均粗さＲａは、３μｍ以上、さらには３．５μｍ以上であることが好ましく、６μｍ以下、さらには５．５μｍ以下であることが好ましい。艶面及び非艶面の算術平均粗さＲａが各々前記範囲であることにより、艶面におけるパーマ用ロッドとの剥離性及び非艶面における髪束との接着性が好適に向上する。
【００３７】
コールドペーパー用紙の艶面の繊維配向角の絶対値は、０°以上であることが好ましく、３°以下、さらには２．５°以下であることが好ましい。また、コールドペーパー用紙の非艶面の繊維配向角の絶対値は、０．５°以上、さらには１°以上であることが好ましく、４．３°以下であることが好ましい。さらに、艶面の繊維配向角の絶対値が非艶面の繊維配向角の絶対値よりも小さいことが好ましい。艶面及び非艶面の繊維配向角の絶対値が各々前記範囲であることにより、特に艶面における繊維の配向が緻密かつ均一化され、コールドパーマ用薬液の髪束への浸透を均一化し、転写ムラをさらに抑制することができると共に、パーマ用ロッドとの剥離性をさらに向上させることができる。また、非艶面におけるアンカー効果により、髪束との接着性を好適に向上させることができる。なお、該繊維配向角は、平均的な繊維の並び方向を意味し、基準方向と繊維とがなす角度のことをいう。具体的には、ＭＤ方向（抄紙機上での紙の進行方向）からの角度で示される値であり、（株）東洋精機製作所製の光学式配向性試験機（ＦＯＴ）を用い、波長６８５ｎｍのレーザー光をコールドペーパー用紙の艶面又は非艶面に対して一定角度で照射し、反射光の強さの変化からＭＤ方向（０°）からの角度を測定して、その絶対値を採用する。
【００３８】
コールドペーパー用紙の、ＪＩＳ  Ｐ  ８１１８（２０１４）に準拠して得た密度は、０．２５ｇ／ｃｍ３以上、さらには０．３ｇ／ｃｍ３以上であることが好ましく、０．６ｇ／ｃｍ３以下、さらには０．５５ｇ／ｃｍ３以下であることが好ましい。密度が前記下限値未満の場合、コールドペーパー用紙の強度が低下して破れ易くなると共に、保温性及び断熱性が低下する恐れがあり、前記上限値を超える場合、コールドペーパー用紙の剛度が高くなるため、パーマ用ロッドの形状に沿って変形し難くなる恐れがある。
【００３９】
このように、本発明のコールドペーパー用紙は、ほぼ天然パルプのみを原料としており、特定範囲の坪量及び厚さを有し、一方の面が艶面で、もう一方の面が非艶面である。よって本発明のコールドペーパー用紙は、天然パルプを主成分としても髪束をパーマ用ロッドに巻き付ける際の手肉感が保持され、パーマ用ロッドへの巻き付けが容易で、使用時の湿潤強度が良好に維持されており、髪束及びパーマ用ロッドとの離反性に優れ、かつコールドパーマ用薬液の浸透性及び保持性に優れている。
【００４０】
次に、本発明のコールドペーパー用紙を以下の実施例に基づいてさらに詳細に説明するが、本発明はこれらの実施例のみに限定されるものではない。なお、配合における部数は、固形分の部数である。
【００４１】
各調製例、比較調製例、実施例及び比較例で用いた成分は、以下のとおりである。
【００４２】
（１）天然パルプ
・ＮＢＫＰ１
針葉樹晒クラフトパルプ
フリーネス（ＣＳＦ）：３５０ｍｌ
・ＮＢＫＰ２
針葉樹晒クラフトパルプ
フリーネス（ＣＳＦ）：６００ｍｌ
【００４３】
（２）紙力増強剤
・湿潤紙力増強剤
エピクロルヒドリン系樹脂
ＷＳ４０２４（商品名、星光ＰＭＣ（株）製）
・乾燥紙力増強剤
両性ＰＡＭ
ＤＳ４７８８（商品名、星光ＰＭＣ（株）製）
【００４４】
（３）その他
・定着剤
硫酸バンド
【００４５】
調製例１（パルプスラリーの調製）
ＮＢＫＰ１  ８５質量％とＮＢＫＰ２  １５質量％とからなる天然パルプ１００質量部（絶乾量）に対して、湿潤紙力増強剤を４．０質量部、乾燥紙力増強剤を１．５質量部、定着剤を１．０質量部添加し、パルプスラリーを調製した。
【００４６】
調製例２（パルプスラリーの調製）
パルプとして、ＮＢＫＰ１  ６５質量％とＮＢＫＰ２  ３５質量％とからなる天然パルプ１００質量部を用いたほかは、調製例１と同様にしてパルプスラリーを調製した。
【００４７】
調製例３（パルプスラリーの調製）
湿潤紙力増強剤の量を８．５質量部、乾燥紙力増強剤の量を１．５質量部に変更したほかは、調製例１と同様にしてパルプスラリーを調製した。
【００４８】
調製例４（パルプスラリーの調製）
湿潤紙力増強剤の量を４．０質量部、乾燥紙力増強剤の量を４．０質量部に変更したほかは、調製例１と同様にしてパルプスラリーを調製した。
【００４９】
比較調製例１（パルプスラリーの調製）
パルプとして、調製例１と同じ天然パルプを８０質量部、ポリオレフィン繊維を２０質量部用いたほかは、調製例１と同様にしてパルプスラリーを調製した。
【００５０】
実施例１（コールドペーパー用紙の製造）
ドライヤーパートにヤンキードライヤーを備えた円網抄紙機を用いた。調製例１で得られたパルプスラリーを湿式抄紙し、プレスパートで処理してコールドペーパー原紙を得た。このコールドペーパー原紙の片面を、表面温度１１０℃のドラムを備えたヤンキードライヤーで表面処理し、コールドペーパー用紙を製造した。
【００５１】
実施例２〜４（コールドペーパー用紙の製造）
調製例１で得られたパルプスラリーのかわりに、調製例２〜４で得られたパルプスラリーを用いたほかは、実施例１と同様にしてコールドペーパー用紙を製造した。
【００５２】
実施例５（コールドペーパー用紙の製造）
ヤンキードライヤーのドラムの表面温度を１５０℃に変更して表面処理をしたほかは、実施例１と同様にしてコールドペーパー用紙を製造した。
【００５３】
比較例１（コールドペーパー用紙の製造）
調製例１で得られたパルプスラリーのかわりに、比較調製例１で得られたパルプスラリーを用いたほかは、実施例１と同様にしてコールドペーパー用紙を製造した。
【００５４】
比較例２（コールドペーパー用紙の製造）
ヤンキードライヤーでの表面処理を行わず、アフタードライヤーでコールドペーパー原紙を乾燥させたほかは、実施例１と同様にしてコールドペーパー用紙を製造した。
【００５５】
比較例３（コールドペーパー用紙の製造）
コールドペーパー原紙の両面をヤンキードライヤーで表面処理したほかは、実施例１と同様にしてコールドペーパー用紙を製造した。
【００５６】
試験例
得られたコールドペーパー用紙について、以下の方法に従って物性及び特性を調べた。その結果を表１、表２に示す。
【００５７】
（１）坪量
ＪＩＳ  Ｐ  ８１２４（２０１１）に準拠して求めた。
【００５８】
（２）厚さ
ＪＩＳ  Ｐ  ８１１８（２０１４）に準拠して求めた。
【００５９】
（３）横方向の引張強度（Ｙ）及び縦方向の引張強度（Ｔ）
ＪＩＳ  Ｐ  ８１１３（２００６）に準拠して求めた。またこれらの値から、ＹとＴとの比（Ｙ／Ｔ（×１００倍））を算出した。
【００６０】
（４）縦方向の湿潤引張強度
ＪＩＳ  Ｐ  ８１３５（１９９８）に準拠して求めた。
【００６１】
（５）吸水量
艶面及び非艶面について、ＪＡＰＡＮ  ＴＡＰＰＩ  Ｎｏ．５１「紙及び板紙−液体吸収性試験方法−ブリストー法」により、速度設定５０．０ｍｍ／ｓ、接触時間２０秒間での値を測定した。なお、比較例２のコールドペーパー用紙については両非艶面の平均値を、比較例３のコールドペーパー用紙については両艶面の平均値を、各々表２中に記載した。
【００６２】
（６）算術平均粗さＲａ
艶面及び非艶面について、ＪＩＳ  Ｂ  ０６０１（２００１）に準拠し、カットオフλｃ２．５ｍｍ、評価長さ１２．５ｍｍにて測定した。なお、比較例２のコールドペーパー用紙については両非艶面の平均値を、比較例３のコールドペーパー用紙については両艶面の平均値を、各々表２中に記載した。
【００６３】
（７）繊維配向角
（株）東洋精機製作所製の光学式配向性試験機（ＦＯＴ）を用い、波長６８５ｎｍのレーザー光をコールドペーパー用紙の艶面又は非艶面に対して一定角度で照射し、反射光の強さの変化からＭＤ方向（抄紙機上での紙の進行方向＝０°）からの角度を測定して、その絶対値を採用した。なお、比較例２のコールドペーパー用紙については両非艶面の平均値を、比較例３のコールドペーパー用紙については両艶面の平均値を、各々表２中に記載した。
【００６４】
（８）密度
ＪＩＳ  Ｐ  ８１１８（２０１４）に準拠して求めた。
【００６５】
（９）手肉感
コールドペーパー用紙の感触を、任意の男女３０人の被験者が各々５点満点で評価した値の平均値を算出した。評価基準は次のとおりである。
（評価基準）
◎：評価の平均値が、４．０を超えたので、手肉感が良く、好適に使用できると判断した。
〇：評価の平均値が、３．０を超え、４．０以下であったので、手肉感には問題がなく、使用できると判断した。
△：評価の平均値が、２．０を超え、３．０以下であったので、手肉感がやや悪く、使用が難しいと判断した。
×：評価の平均値が、２．０以下であったので、手肉感が悪く、使用できないと判断した。
【００６６】
（１０）髪束及びパーマ用ロッドへの巻付性
コールドペーパー用紙を介してパーマ用ロッドを人体頭部の毛髪に巻いたときの巻付性を、任意の男女１０人の評価者によるアンケート結果で評価した。ここで、巻付性とは、コールドペーパー用紙をカットした後も、コールドペーパー用紙の形状が維持されており、毛髪への巻き付けが良好であることを意味する。評価基準は次のとおりである。
（評価基準）
◎：９人以上が、巻付性が良いと評価したので、作業性が良好で、好適に使用できると判断した。
○：８〜６人が、巻付性が良いと評価したので、作業性には問題がなく、使用できると判断した。
△：５〜３人しか、巻付性が良いと評価しなかったので、作業性がやや悪く、使用が難しいと判断した。
×：２人以下しか、巻付性が良いと評価しなかったので、作業性が悪く、使用できないと判断した。
【００６７】
【表１】
0006671121.tif 000002
【表２】
0006671121.tif 000003
【００６８】
実施例１〜５のコールドペーパー用紙は、天然パルプを原料としており、一方の面が艶面で、もう一方の面が非艶面である。したがって、実施例１〜５のコールドペーパー用紙は、坪量が１０〜２０ｇ／ｍ２、厚さが２０〜４０μｍで、髪束をパーマ用ロッドに巻き付ける際の手肉感が保持されている。
【００６９】
また、実施例１〜５のコールドペーパー用紙は、湿潤引張強度が良好に維持されており、髪束及びパーマ用ロッドへの巻付性に優れ、かつ、艶面及び非艶面がいずれも、吸水量や繊維配向角が好適な範囲に調整されているので、コールドパーマ用薬液の髪束への浸透性、転写性に優れ、パーマ用ロッドとの剥離性にも優れている。
【００７０】
これに対して、比較例１のコールドペーパー用紙は、原料として天然パルプと共に合成繊維が多量に用いられているので、天然パルプ特有のしなやかさが劣り、手肉感が悪く、使用できない評価であった。
【００７１】
比較例２のコールドペーパー用紙は、両面が非艶面であるので、使用時に髪束及びパーマ用ロッドへの巻付性が悪く、使用できない評価であった。
【００７２】
比較例３のコールドペーパー用紙は、両面が艶面であるので、用紙の密度が高くなり、手肉感が悪く、使用できない評価であった。
【産業上の利用可能性】
【００７３】
本発明のコールドペーパー用紙は、コールドパーマにおけるロッド巻き用ペーパーとして好適に利用することができる。